(57)【特許請求の範囲】
【請求項１】
ダブルニットであり、表面のウェール密度（ウェール／２．５４ｃｍ）に対する肌側面のウェール密度（ウェール／２．５４ｃｍ）の比率は２以上、１２以下であり、
前記肌側面は、繊度が３０ｄｔｅｘ以上、１７０ｄｔｅｘ以下の裏糸を含み、且つウェール密度が３５（ウェール／２．５４ｃｍ）以上、６０（ウェール／２．５４ｃｍ）以下であり、
前記表面は、前記裏糸の繊度の４倍以上、１５倍以下の繊度の表糸を含み、防寒用衣類に用いられることを特徴とする編地。
【請求項２】
ダブルニットであり、肌側面のウェール密度（ウェール／２．５４ｃｍ）に対する表面のウェール密度（ウェール／２．５４ｃｍ）の比率は２以上、１２以下であり、
前記表面は、繊度が３０ｄｔｅｘ以上、１７０ｄｔｅｘ以下の表糸を含み、且つウェール密度が３５（ウェール／２．５４ｃｍ）以上、６０（ウェール／２．５４ｃｍ）以下であり、
前記肌側面は、前記表糸の繊度の４倍以上、１５倍以下の繊度の裏糸を含み、防寒用衣類に用いられることを特徴とする編地。
【請求項３】
通気度が５０ｍＬ／ｃｍ２／秒以上、２５０ｍＬ／ｃｍ２／秒以下である請求項１または２に記載の編地。
【請求項４】
下記測定方法により測定される保温性が２０％以上、６０％以下である請求項１〜３のいずれかに記載の編地。
［測定方法］
保温性測定装置を用いて３５℃に設定した熱板上に、乾燥状態で前記編地の試験片を配置し、２０℃、６５％ＲＨの環境下で、前記試験片に対して１ｍ／秒の風速で１０分間送風した後に、更に１分間送風し、当該１分間における消費電力量（Ｗ）を測定する。また３５℃に設定した熱板上に前記編地の試験片を配置せずに２０℃、６５％ＲＨの環境下で、前記熱板に対して１ｍ／秒の風速で１０分間送風した後に、更に１分間送風し、当該１分間における消費電力量（Ｗ０）を測定する。前記消費電力量（Ｗ）と前記消費電力量（Ｗ０）とを下記式（１）に当てはめて保温性（％）を算出する。
保温性（％）＝（（Ｗ０）−Ｗ）／（Ｗ０）×１００  ・・・（１）
【請求項５】
前記編地の経方向および緯方向の少なくとも一方の方向において、引張速度０．２ｍｍ／秒、最大荷重５０ｇｆ／ｃｍの条件下における引張伸度が１０％以上、５０％以下である請求項１〜４のいずれかに記載の編地。
【発明の詳細な説明】
【技術分野】
【０００１】
本発明は、通気性および伸縮性に優れた防寒用衣類に用いられる編地に関する。
【背景技術】
【０００２】
従来、人や動物が着用する防寒用衣服として、様々なものが知られている。例えば特許文献１には、表地と裏地とその間に中綿を配した複合材料からなる中綿入り衣服が開示されている。更に特許文献１には、中綿として、スパイラル捲縮繊維と中空高捲縮繊維を含む不織布を用いることにより伸縮性を向上できることが記載されている。
【先行技術文献】
【特許文献】
【０００３】
【特許文献１】特開２０１４−２３１６６０号公報
【発明の概要】
【発明が解決しようとする課題】
【０００４】
特許文献１のように、衣服の表地と裏地の間に中綿を入れておけば、保温性を向上することはできるが、多層構造になる分、通気性が低下して蒸れ易くなるという問題があった。また特許文献１のように中綿として、スパイラル捲縮繊維や中空高捲縮繊維を含む不織布を用いることにより衣服の伸縮性は、ある程度向上するが、特許文献１のように繊維に対して加熱プレスして得られる不織布は、もともと伸縮性が低いものであるので、更なる伸縮性の向上が求められている。本発明は上記事情に鑑みてなされたものであり、その目的は、通気性および伸縮性に優れた防寒用衣類の作製に有用な編地を提供することにある。
【課題を解決するための手段】
【０００５】
上記課題を解決することのできた本発明に係る編地は、下記［１］または［２］の構成からなる。
［１］ダブルニットであり、表面のウェール密度（ウェール／２．５４ｃｍ）に対する肌側面のウェール密度（ウェール／２．５４ｃｍ）の比率は２以上、１２以下であり、上記肌側面は、繊度が３０ｄｔｅｘ以上、１７０ｄｔｅｘ以下の裏糸を含み、且つウェール密度が３５（ウェール／２．５４ｃｍ）以上、６０（ウェール／２．５４ｃｍ）以下であり、上記表面は、上記裏糸の繊度の４倍以上、１５倍以下の繊度の表糸を含むことを特徴とする編地。
［２］ダブルニットであり、肌側面のウェール密度（ウェール／２．５４ｃｍ）に対する表面のウェール密度（ウェール／２．５４ｃｍ）の比率は２以上、１２以下であり、表面は、繊度が３０ｄｔｅｘ以上、１７０ｄｔｅｘ以下の表糸を含み、且つウェール密度が３５（ウェール／２．５４ｃｍ）以上、６０（ウェール／２．５４ｃｍ）以下であり、上記肌側面は、上記表糸の繊度の４倍以上、１５倍以下の繊度の裏糸を含むことを特徴とする編地。
上記［１］または［２］の構成により、通気性および伸縮性に優れた生体情報計測用衣類の作製に有用な編地を提供することができる。
【０００６】
本発明に係る編地は、下記［３］〜［６］のいずれかの構成を含むことが好ましい。
［３］通気度が５０ｍＬ／ｃｍ２／秒以上、２５０ｍＬ／ｃｍ２／秒以下である上記［１］または［２］に記載の編地。
［４］下記測定方法により測定される保温性が２０％以上、６０％以下である上記［１］〜［３］のいずれかに記載の編地。
［測定方法］
保温性測定装置を用いて３５℃に設定した熱板上に、乾燥状態で上記編地の試験片を配置し、２０℃、６５％ＲＨの環境下で、上記試験片に対して１ｍ／秒の風速で１０分間送風した後に、更に１分間送風し、当該１分間における消費電力量（Ｗ）を測定する。また３５℃に設定した熱板上に上記編地の試験片を配置せずに２０℃、６５％ＲＨの環境下で、上記熱板に対して１ｍ／秒の風速で１０分間送風した後に、更に１分間送風し、当該１分間における消費電力量（Ｗ０）を測定する。上記消費電力量（Ｗ）と上記消費電力量（Ｗ０）とを下記式（１）に当てはめて保温性（％）を算出する。
保温性（％）＝（（Ｗ０）−Ｗ）／（Ｗ０）×１００  ・・・（１）
［５］上記編地の経方向および緯方向の少なくとも一方の方向において、引張速度０．２ｍｍ／秒、最大荷重５０ｇｆ／ｃｍの条件下における引張伸度が１０％以上、５０％以下である上記［１］〜［４］のいずれかに記載の編地。
［６］防寒用衣類に用いられるものである上記［１］〜［５］のいずれかに記載の編地。
【発明の効果】
【０００７】
本発明によれば上記構成により、通気性および伸縮性に優れた防寒用衣類の作製に有用な編地を提供することができる。
【図面の簡単な説明】
【０００８】
【図１】図１は、実施例１の編地に係る写真である。
【図２】図２は、実施例４の編地に係る写真である。
【図３】図３は、実施例１の編地に係る組織図である。
【図４】図４は、実施例４の編地に係る組織図である。
【図５】図５は、比較例１の編地に係る組織図である。
【発明を実施するための形態】
【０００９】
本発明の第１の実施形態に係る編地は、ダブルニットであり、表面のウェール密度（ウェール／２．５４ｃｍ）に対する肌側面のウェール密度（ウェール／２．５４ｃｍ）の比率は２以上、１２以下であり、上記肌側面は、繊度が３０ｄｔｅｘ以上、１７０ｄｔｅｘ以下の裏糸を含み、且つウェール密度が３５（ウェール／２．５４ｃｍ）以上、６０（ウェール／２．５４ｃｍ）以下であり、上記表面は、上記裏糸の繊度の４倍以上、１５倍以下の繊度の表糸を含むものである。
【００１０】
従来では、防寒用衣類において通気性および伸縮性を両立させることは困難であった。そこで本発明者らが鋭意検討した結果、上記構成にすれば、通気性および伸縮性を向上し易くできることを見出した。更に編地がダブルニットであり、表面と肌側面のウェール密度比と、表糸と裏糸の繊度比とを上記範囲内に制御すること、即ち編地の表面を低密度面とし、肌側面を高密度面とすることにより、編地の肌側面側で防風性を向上しつつ、表面側に空気層を形成し易くすることができ、その結果、保温性も向上し易くできることも見出した。
【００１１】
本発明の第２の実施形態に係る編地は、肌側面のウェール密度（ウェール／２．５４ｃｍ）に対する表面のウェール密度（ウェール／２．５４ｃｍ）の比率は２以上、１２以下であり、上記表面は、繊度が３０ｄｔｅｘ以上、１７０ｄｔｅｘ以下の表糸を含み、且つウェール密度が３５（ウェール／２．５４ｃｍ）以上、６０（ウェール／２．５４ｃｍ）以下であり、上記肌側面は、上記表糸の繊度の４倍以上、１５倍以下の繊度の裏糸を含むものである。
【００１２】
本発明の第２の実施形態に係る編地は、第１の実施形態に係る編地の表裏を逆転させたものである。即ち、第２の実施形態に係る編地は、表面を高密度面とし、肌側面を低密度面とするものであり、このような形態においても、優れた通気性、伸縮性、保温性を発揮することができる。
【００１３】
以下では、第１の実施形態に係る編地、第２の実施形態に係る編地の順に各構成について説明する。
【００１４】
編地はダブルニットである。ダブルニットは、複針床の編み機を用いて編んだ少なくとも２層の編地構造を備えるものである。編地として、複針床における各針床間の針密度に差をつけることで、表面のウェール密度と肌側面のウェール密度とを変化させて両面のウェール密度差をもった組織を備えるものが挙げられる。当該組織として、ハーフゲージ編、又はクォーターゲージ編が保温性を向上し易いため好ましく、クォーターゲージ編がより好ましい。更にこれらの密度が低い方の面の針を１本または２本当り１本の割合で針抜きしたものであってもよい。これにより両面のウェール密度差を更に大きくすることができる。ハーフゲージ編は、一方面の針床の針密度を他方の面の針密度の１／２として編む方法により得られる。当該方法においては表面（低密度面）側の針を編み込む糸に合わせて太くすることが好ましい。クォーターゲージ編は、両面編機の針の太さを変更することにより、一方の面の針密度を他方の面の針密度の１／４として編む方法により得られる。また編地は針抜き両面編であってもよい。針抜き両面編は、針の太さを変更せずに一方の面の針を抜いて、一方の面の針密度を他方の面の針密度の１／２や１／４として編む方法により得られる。
【００１５】
ハーフゲージ編、クォーターゲージ編において、肌側面（高密度面）側の針、及び表面（低密度面）側の針の先端の厚みをその針密度に応じた厚さにすることで、編地の膨らみを高めて保温性を向上することができる。例えば針密度８Ｇ（８本／２．５４ｃｍ）の場合、針先の厚みは０．６〜１．０ｍｍとすることが好ましく、より好ましくは０．７〜０．９ｍｍである。針密度が２２Ｇの場合、針先の厚みは０．３〜０．７ｍｍとすることが好ましく、より好ましくは０．４〜０．６ｍｍである。針密度が３２Ｇの場合、針先の厚みは０．２〜０．６ｍｍとすることが好ましく、より好ましくは０．３〜０．５ｍｍである。針密度が４６Ｇの場合、針先の厚みは０．１〜０．４ｍｍとすることが好ましく、より好ましくは０．２〜０．３ｍｍである。当該好ましい下限を満たすことにより、表面（低密度面）側の編ループに十分な膨らみと厚みを付与し易くなる。当該好ましい上限を満たすことにより、製編性を向上し易くすることができる。
【００１６】
ハーフゲージ編、クォーターゲージ編の編組織として、具体的には、表面と肌側面をそれぞれ別々の糸で編み上げたリバーシブルニット、ダンボールニット、両畦編等の編組織が挙げられる。このような組織は、密度が小さい表面（低密度面）が分厚いため、空気を多く含むことで保温性を著しく向上し易くすることができる。
【００１７】
編地が２層の場合、リバーシブルニット等では、表面（低密度面）側が、肌側面（高密度面）の糸で形成されたタック及び／又はニットループを含む組織であることが好ましい。また繋ぎ糸により肌側面（高密度面）側と表面（低密度面）側が連結された３層組織である場合、肌側面（高密度面）側と表面（低密度面）側の両面が、繋ぎ糸のタック及び／又はニットループにより繋げられている組織とすることが好ましい。この場合、繋ぎ糸の繊度は３０ｄｔｅｘ以上、２２０ｄｔｅｘ以下であることが好ましい。３０ｄｔｅｘ以上であると、編地強度が向上し易くなり、２２０ｄｔｅｘ以下であると製編性が向上し易くなる。より好ましくは３３ｄｔｅｘ以上であり、更に好ましくは３５ｄｔｅｘ以上であり、更により好ましくは４０ｄｔｅｘ以上である。一方、上限は、より好ましくは２００ｄｔｅｘ以下であり、更に好ましくは１８０ｄｔｅｘ以下である。
【００１８】
編地の表面のウェール密度（ウェール／２．５４ｃｍ）に対する編地の肌側面のウェール密度（ウェール／２．５４ｃｍ）の比率は２以上、１２以下である。当該比率が２以上であることにより、編地の肌側面側で防風性を向上しつつ、表面側で断熱性を有する空気層を形成し易くすることができ、保温性を向上し易くすることができる。そのため当該比率は、好ましくは４以上、より好ましくは５以上、更に好ましくは６以上である。一方、当該比率を１２以下とすることにより、表面側に形成された空気層を保持し易くすることができ、その空気層の断熱作用により保温性を向上し易くすることができる。好ましくは１１以下であり、より好ましくは１０以下である。
【００１９】
編地の肌側面（高密度面）は、ウェール密度が３５（ウェール／２．５４ｃｍ）以上、６０（ウェール／２．５４ｃｍ）以下である。ウェール密度が３５（ウェール／２．５４ｃｍ）以上であることにより、肌側面の防風性を向上し易くすることができる。そのためウェール密度は、好ましくは４０（ウェール／２．５４ｃｍ）以上、より好ましくは４２（ウェール／２．５４ｃｍ）以上である。一方、ウェール密度が６０（ウェール／２．５４ｃｍ）以下であることにより、通気性を向上し易くすることができる。そのためウェール密度は、好ましくは５５（ウェール／２．５４ｃｍ）以下、より好ましくは５０（ウェール／２．５４ｃｍ）以下である。
【００２０】
編地の表面のコース密度（コース／２．５４ｃｍ）に対する編地の肌側面のコース密度（コース／２．５４ｃｍ）の比率は２以上、１０以下であることが好ましい。当該比率が２以上であることにより、編地の肌側面側で防風性を向上しつつ、表面側で断熱性を有する空気層を形成し易くすることができ、保温性を向上し易くすることができる。そのため当該比率は、より好ましくは３以上、更に好ましくは４以上である。一方、当該比率を１０以下とすることにより、表面側に形成された空気層を保持し易くすることができ、その空気層の断熱作用により保温性を向上し易くすることができる。そのため、当該比率は、より好ましくは９以下である。
【００２１】
編地の肌側面（高密度面）は、コース密度が３５（コース／２．５４ｃｍ）以上、７０（コース／２．５４ｃｍ）以下であることが好ましい。コース密度が３５（コース／２．５４ｃｍ）以上であることにより、肌側面の防風性を向上し易くすることができる。そのためコース密度は、より好ましくは３８（コース／２．５４ｃｍ）以上、更に好ましくは４０（コース／２．５４ｃｍ）以上である。一方、コース密度が７０（コース／２．５４ｃｍ）以下であることにより、通気性を向上し易くすることができる。そのためコース密度は、より好ましくは６８（コース／２．５４ｃｍ）以下、更に好ましくは６５（コース／２．５４ｃｍ）以下である。
【００２２】
編地の肌側面は、繊度が３０ｄｔｅｘ以上、１７０ｄｔｅｘ以下の裏糸を含む。裏糸の繊度が１７０ｄｔｅｘ以下であることにより、肌側面側の防風性を向上し易くすることができる。そのため裏糸の繊度は、好ましくは１５０ｄｔｅｘ以下、より好ましくは１３０ｄｔｅｘ以下、更に好ましくは１２０ｄｔｅｘ以下である。一方、糸の繊度が３０ｄｔｅｘ以上であることにより、裏糸の強度を向上し易くすることができる。そのため裏糸の繊度は、好ましくは３５ｄｔｅｘ以上、より好ましくは４０ｄｔｅｘ以上、更に好ましくは４５ｄｔｅｘ以上である。
【００２３】
肌側（高密度）面に用いる糸（裏糸）は、仮撚加工糸が好ましい。仮撚加工糸によれば、編地を柔軟にし易くすることができる。仮撚加工の方式は特に限定されず、例えばサファイアガラス製の回転子に原糸を巻き付けて仮撚りするピンタイプであってもよいし、ポリウレタン製やセラミック製のフリクションディスクに原糸を接触させて仮撚りするフリクションタイプであってもよい。肌側面（高密度面）における仮撚糸の混率は５０質量％以上、１００質量％以下であることが好ましい。５０質量％以上含まれることにより編ループの隙間が少なくなって通気度を低下させやすくなる。より好ましくは７０質量％以上であり、更に好ましくは８０質量％以上である。
【００２４】
仮撚加工糸の素材としては、熱可塑性合成繊維が挙げられ、寸法安定性を向上することのできるポリエステル繊維が好ましく、ポリエチレンテレフタレート繊維がより好ましい。
【００２５】
また仮撚加工糸以外に含めてもよい繊維として、天然繊維、合成繊維、再生繊維、半合成繊維等を用いることができる。天然繊維として、綿、麻、羊毛、絹等が挙げられる。なお天然繊維は、そのまま用いてもよいが親水処理や防汚処理等の後加工を施してもよい。合成繊維として、アクリル、ポリエチレンテレフタレート、ポリエチレンナフタレート、ポリ乳酸等のポリエステル、ナイロン６、ナイロン６６等のポリアミド等が挙げられる。再生繊維として、レーヨン、リヨセル、キュプラ等が挙げられる。半合成繊維として、アセテート等が挙げられる。これらは１種のみ用いてもよいし、２種以上用いてもよい。
【００２６】
編地の表面（低密度面）は、裏糸の繊度の４倍以上、１５倍以下の繊度の表糸を含む。表糸は表面（低密度面）を構成する糸であり、裏糸は肌側面（高密度面）を構成する糸である。表糸の繊度が、裏糸の繊度の４倍以上であることにより、表面側に空気層が保持され易くなる。そのため表糸の繊度は、好ましくは裏糸の繊度の５倍以上、より好ましくは６倍以上、更に好ましくは７倍以上である。一方、表糸の繊度が裏糸の繊度の１５倍以下であることにより、表面側に空気層が形成され易くなる。そのため表糸の繊度は、好ましくは裏糸の繊度の１１倍以下、より好ましくは１０倍以下、更に好ましくは９倍以下である。
【００２７】
表面（低密度面）の表糸は、仮撚加工糸が好ましい。仮撚加工糸によれば、編地を柔軟にし易くすることができる。仮撚加工の方式は特に限定されず、例えばサファイアガラス製の回転子に原糸を巻き付けて仮撚りするピンタイプであってもよいし、ポリウレタン製やセラミック製のフリクションディスクに原糸を接触させて仮撚りするフリクションタイプであってもよい。
【００２８】
仮撚加工糸の素材としては、熱可塑性合成繊維が挙げられ、寸法安定性を向上することのできるポリエステル繊維が好ましく、ポリエチレンテレフタレート繊維がより好ましい。
【００２９】
また仮撚加工糸以外に含めてもよい繊維として、天然繊維、合成繊維、再生繊維、半合成繊維等を用いることができる。天然繊維として、綿、麻、羊毛、絹等が挙げられる。なお天然繊維は、そのまま用いてもよいが親水処理や防汚処理等の後加工を施してもよい。合成繊維として、アクリル、ポリエチレンテレフタレート、ポリエチレンナフタレート、ポリ乳酸等のポリエステル、ナイロン６、ナイロン６６等のポリアミド等が挙げられる。再生繊維として、レーヨン、リヨセル、キュプラ等が挙げられる。半合成繊維として、アセテート等が挙げられる。これらは１種のみ用いてもよいし、２種以上用いてもよい。
【００３０】
編地は、上記表糸および裏糸以外の糸を含んでいてもよい。編地は、上記表糸および裏糸を８０質量％以上の含量で含むことが好ましく、より好ましくは９０質量％以上、更に好ましくは９５質量％以上である。
【００３１】
編地の目付は１００ｇ/ｍ２以上、４００ｇ/ｍ２以下であることが好ましい。編地の目付が１００ｇ/ｍ２以上であることにより、編地の強度が向上し易くなる。そのため目付は、より好ましくは１５０ｇ/ｍ２以上、更に好ましくは２００ｇ/ｍ２以上である。一方、編地の目付が４００ｇ/ｍ２以下であることにより、編地を軽量化し、通気性を向上易くすることができる。そのため編地の目付は、より好ましくは３７０ｇ/ｍ２以下、更に好ましくは３５０ｇ/ｍ２以下である。編地の目付は、後記する実施例に記載の方法により測定することができる。
【００３２】
編地の目付は、後述する他の編地の目付の１．１倍以上、５．０倍以下であることが好ましい。これにより、通気性、伸縮性、保温性のバランスを向上し易くすることができる。より好ましくは１．２倍以上、３．５倍以下、更に好ましくは１．３倍以上、３．０倍以下である。
【００３３】
編地の厚さは、０．５０ｍｍ以上、５．００ｍｍ以下であることが好ましい。０．５０ｍｍ以上であることにより、保温性が向上し易くなる。そのため編地の厚さは、より好ましくは１．００ｍｍ以上、更に好ましくは１．５０ｍｍ以上である。一方、編地の厚さが５．００ｍｍ以下であることにより、編地を軽量化し、通気性を向上易くすることができる。そのため編地の厚さは、より好ましくは４．００ｍｍ以下、更に好ましくは３．００ｍｍ以下である。編地の厚さは、後記する実施例に記載の方法により測定することができる。
【００３４】
編地の経方向および緯方向の少なくとも一方の方向において、引張速度０．２ｍｍ／秒、最大荷重５０ｇｆ／ｃｍの条件下における引張伸度が１０％以上、５０％以下であることが好ましい。引張伸度が１０％以上であることにより、身体の動きに編地が追従し易くなり、また編地の伸び止まりによる窮屈感を防止し易くすることができる。更に衣類を着脱し易くさせることができる。引張伸度は、より好ましくは１５％以上、更に好ましくは２０％以上である。一方、引張伸度が５０％以下であることにより、衣類の脱げを防止し易くすることができる。引張伸度は、より好ましくは４０％以下、更に好ましくは３０％以下である。引張伸度は、後記する実施例に記載の方法により測定することができる。
【００３５】
編地は、通気度が５０ｍＬ／ｃｍ２／秒以上、２５０ｍＬ／ｃｍ２／秒以下であることが好ましい。通気度は、より好ましくは６０ｍＬ／ｃｍ２／秒以上、更に好ましくは７０ｍＬ／ｃｍ２／秒以上である。一方、通気度が２５０ｍＬ／ｃｍ２／秒以下であることにより、保温性を向上し易くすることができる。そのため通気度は、より好ましくは２３０ｍＬ／ｃｍ２／秒以下、更に好ましくは２２０ｍＬ／ｃｍ２／秒以下である。通気度は、後記する実施例に記載の方法により測定することができる。
【００３６】
編地は、保温性が２０％以上、６０％以下であることが好ましい。より好ましくは２５％以上、更に好ましくは３０％以上である。一方、保温性が６０％以下であることにより、暑くなり過ぎることに伴う発汗を防止し易くすることができる。そのため保温性は、より好ましくは５０％以下、更に好ましくは４５％以下である。保温性は、後記する実施例に記載の方法により測定することができる。
【００３７】
本発明には防寒用衣類も含まれる。防寒用衣類は、例えば上記編地とは異なる他の編地と、他の編地に重ね合わされている上記編地とを備えるものである。上記重ね合わせとは、他の編地と上記編地を単に重ねて製品に仕立ててもよいし、重ねた上でキルティングを施したり、接着等により貼り合わせてもよい。また上記編地と、他の編地の間には、他の布地等が含まれていてもよいが、他の編地の裏面(シンカーループ面）に直接、上記編地の肌側面が接するように重ね合わされていることが好ましい。これにより、通気性および伸縮性を向上し易くすることができる。また本発明の実施形態に係る防寒用衣類は、他の編地と上記編地との間に中綿を入れなくとも保温性に優れているため、中綿の噴き出し防止に必要な高密度織物を使う必要が無い。このように中綿と高密度織物を省略して、防寒用衣類を編地で構成することにより、優れた伸縮性を発揮し易くすることができる。
【００３８】
防寒用衣類は、人が着用するものであってもよいし、動物に着用させるものであってもよい。
【００３９】
防寒用衣類は、人用衣類である場合、足部、手部、腹部、胸部、頸部、顔部、及び頭部のうち少なくとも一部を覆うものが好ましく、胸部、及び腹部のうち少なくとも一部を覆うものであることがより好ましい。防寒用衣類として、具体的にはアウターウェア、インナーウェア、スポーツウエアー、寝間着、作業着、靴下、手袋、帽子、マフラー等が挙げられる。
【００４０】
防寒用衣類は、動物用衣類である場合、例えば犬、猫等のペット用衣類；馬、牛、羊などの家畜用衣類；爬虫類、両生類などの愛玩動物用衣類；野生動物用衣類として用いることができる。このうちペット用衣類が好ましく、犬用衣類がより好ましい。また、その形態は特に限定されず、例えば動物の胸部、腹部、前脚部、後脚部、頸部、及び顔部のうち少なくとも一部を覆うものであることが好ましく、胸部、及び腹部のうち少なくとも一部を覆うものであることがより好ましい。
【００４１】
防寒用衣類は、ヒーターを内蔵することが好ましい。ヒーターとしては、内蔵バッテリーと通電により発熱する抵抗発熱型のヒーターと組み合わせて用いることができる。通電により発熱する抵抗発熱型のヒーターとしては、カーボン等を含んだ導電性シート、またはカーボンなどを含有したペーストの印刷硬化物などを用いることができる。
【００４２】
ヒーターを備えた防寒用衣類を、例えば家畜に着用させることにより、寒冷地において放牧し易くなる。またペットにヒーターを備えた防寒用衣類を着用させれば、低気温の日でも散歩等の屋外での運動をさせることができるため、冬期の運動不足を解消させることもできる。
【００４３】
本発明の第２の実施形態に係る編地は、上述の通り、第１の実施形態に係る編地の表裏を逆転させて用いるものである。即ち、第２の実施形態に係る編地は、編地の表面を高密度面とし、肌側面を低密度面とするものであり、このような形態においても、優れた通気性、伸縮性、保温性を発揮することができる。
【００４４】
第２の実施形態に係る編地は、第１の実施形態に係る編地の記載を参照することができる。
【００４５】
第２の実施形態に係る編地は、ダブルニットであり肌側面のウェール密度（ウェール／２．５４ｃｍ）に対する表面のウェール密度（ウェール／２．５４ｃｍ）の比率は２以上、１２以下であり表面は、繊度が３０ｄｔｅｘ以上、１７０ｄｔｅｘ以下の表糸を含み、且つウェール密度が３５（ウェール／２．５４ｃｍ）以上、６０（ウェール／２．５４ｃｍ）以下であり肌側面は、表糸の繊度の４倍以上、１５倍以下の繊度の裏糸を含むものである。
【００４６】
編地の肌側面のウェール密度（ウェール／２．５４ｃｍ）に対する編地の表面のウェール密度（ウェール／２．５４ｃｍ）の比率は２以上、１２以下である。当該比率が２以上であることにより、編地の表面側で防風性を向上しつつ、肌側面側で断熱性を有する空気層を形成し易くすることができ、保温性を向上し易くすることができる。そのため当該比率は、好ましくは４以上、より好ましくは５以上、更に好ましくは６以上である。一方、当該比率を１２以下とすることにより、肌側面側に形成された空気層を保持し易くすることができ、その空気層の断熱作用により保温性を向上し易くすることができる。好ましくは１１以下であり、より好ましくは１０以下である。
【００４７】
編地の表面は、ウェール密度が３５（ウェール／２．５４ｃｍ）以上、６０（ウェール／２．５４ｃｍ）以下である。ウェール密度が３５（ウェール／２．５４ｃｍ）以上であることにより、表面の防風性を向上し易くすることができる。そのためウェール密度は、好ましくは４０（ウェール／２．５４ｃｍ）以上、より好ましくは４２（ウェール／２．５４ｃｍ）以上である。一方、ウェール密度が６０（ウェール／２．５４ｃｍ）以下であることにより、通気性を向上し易くすることができる。そのためウェール密度は、好ましくは５５（ウェール／２．５４ｃｍ）以下、より好ましくは５０（ウェール／２．５４ｃｍ）以下である。
【００４８】
編地の表面は、繊度が３０ｄｔｅｘ以上、１７０ｄｔｅｘ以下の表糸を含む。表糸の繊度が１７０ｄｔｅｘ以下であることにより、表面側の防風性を向上し易くすることができる。そのため表糸の繊度は、好ましくは１５０ｄｔｅｘ以下、より好ましくは１３０ｄｔｅｘ以下、更に好ましくは１２０ｄｔｅｘ以下である。一方、表糸の繊度が３０ｄｔｅｘ以上であることにより、表糸の強度を向上し易くすることができる。そのため表糸の繊度は、好ましくは７０ｄｔｅｘ以上、より好ましくは８０ｄｔｅｘ以上、更に好ましくは９０ｄｔｅｘ以上である。
【００４９】
編地の肌側面は、上記表糸の繊度の４倍以上、１５倍以下の繊度の裏糸を含む。裏糸の繊度が、表糸の繊度の４倍以上であることにより、肌側面側に空気層が保持され易くなる。そのため裏糸の繊度は、好ましくは表糸の繊度の５倍以上、より好ましくは６倍以上、更に好ましくは７倍以上である。一方、裏糸の繊度が表糸の繊度の１５倍以下であることにより、肌側面側に空気層が形成され易くなる。そのため裏糸の繊度は、好ましくは表糸の繊度の１１倍以下、より好ましくは１０倍以下、更に好ましくは９倍以下である。
【００５０】
第２の実施形態に係る編地のその他の構成は、第１の実施形態に係る編地の記載を参照することができる。但し、第２の実施形態に係る編地の肌側面に係る構成は、第１の実施形態に係る編地の表面の記載を参照するものとする。また第２の実施形態に係る編地の表面に係る構成は、第１の実施形態に係る編地の肌側面の記載を参照するものとする。また第２の実施形態に係る表糸に係る構成は、第１の実施形態に係る編地の裏糸の記載を参照するものとする。また第２の実施形態に係る裏糸に係る構成は、第１の実施形態に係る編地の表糸の記載を参照するものとする。
【００５１】
本発明には、上記防寒用衣類と、上記防寒用衣類に設けられた生体情報計測用電極とを備える生体情報計測用衣類も含まれる。
【００５２】
生体情報計測用電極としては、導電繊維を含むファブリック電極、導電粒子と柔軟性樹脂を主成分として含む伸縮性導体組成物により形成される伸縮性電極等が挙げられる。
【００５３】
生体情報計測用衣類は、生体情報計測用電極の他に必要に応じて配線、スナップファスナー等のコネクタ、電子ユニット、コネクタを介して着脱可能な電子ユニットなどを備えていてもよい。例えば、二つ以上の生体情報計測用電極を防寒用衣類の肌側面に設けることにより、心電位、筋電位等を測定することができる。また生体情報計測用衣類の肌側面や表面に非接触電極を設けて、身体のインピーダンス変化を測定することにより脈拍、呼吸、運動状態などを計測することも可能である。
【実施例】
【００５４】
以下、実施例を挙げて本発明をより具体的に説明するが、本発明は下記実施例によって制限されず、前・後記の趣旨に適合し得る範囲で変更を加えて実施することも可能であり、それらはいずれも本発明の技術的範囲に包含される。
【００５５】
英式綿番手：ＪＩＳ  Ｌ  １０９５（２０１０）  ９．４．２に基づいて、紡績糸の見掛け綿番手（英式綿番手）を測定した。
【００５６】
繊度：単糸繊度は、ＪＩＳ  Ｌ  １０１３（２０１０）８．３．１  Ａ法に基づいて、正量繊度を測定して総繊度とし、それを単繊維数で除することにより単糸繊度を求めた。
【００５７】
ウェール密度、コース密度：ＪＩＳ  Ｌ１０９６（２０１０）８．６．２の測定方法に基づいて編地のウェール密度、コース密度を測定した。
【００５８】
経密度、緯密度：ＪＩＳ  Ｌ１０９６（２０１０）８．６．１の測定方法に基づいて織物の経密度、緯密度を測定した。
【００５９】
目付：ＪＩＳ  Ｌ  １０９６（２０１０）  ８．３．２に規定されている「標準状態における単位面積当たりの質量」に基づいて生地の目付を測定した。
【００６０】
厚み：ＪＩＳ  Ｌ  １０９６（２０１０）  ８．４  Ａ法に基づいて、生地の厚さを測定した。
【００６１】
通気度：ＪＩＳ  Ｌ１０９６（２０１０）  ８．２６（フラジール形法）に基づいて、通気度を測定した。
【００６２】
伸縮性評価：下記実施例、比較例で得られた生地から縦１５ｃｍ、横１５ｃｍの試験片を採取した。次いで、カトーテック社製の引張りせん断試験機（ＫＥＳ−ＦＢ１−Ａ）を用いて、コース方向、または緯方向における引張速度０．２ｍｍ／ｓ、最大荷重５０ｇｆ／ｃｍの条件下における引張伸度（ＥＭＴ）を測定した。詳細には、最大荷重を負荷したときの試験片の長さをＢ、もとの試験片の長さをＡとしたとき（（Ｂ−Ａ）／Ａ）×１００の値を引張伸度（％）として求め、伸縮性を評価した。
【００６３】
保温性評価：保温性測定装置であるカトーテック社製のＫＥＳ−Ｆ７サーモラボＩＩを用いたドライコンタクト法により、保温性（％）を算出して保温性評価を行った。詳細には、カトーテック株式会社製のＫＥＳ−Ｆ７サーモラボＩＩを用いて３５℃に設定した熱板上に、生地から切り出した２０ｃｍ×２０ｃｍの試験片を配置し、２０℃、６５％ＲＨの環境下で、試験片に対して１ｍ／秒の風速で１０分間送風した後に、更に１分間送風し、当該１分間における消費電力量（Ｗ）を測定した。また３５℃に設定した熱板上に防寒用衣服の試験片を配置せずに２０℃、６５％ＲＨの環境下で、熱板に対して１ｍ／秒の風速で１０分間送風した後に、更に１分間送風し、当該１分間における消費電力量（Ｗ０）を測定した。消費電力量（Ｗ）と消費電力量（Ｗ０）とを下記式（１）に当てはめて保温性（％）を算出した。
保温性（％）＝（（Ｗ０）−Ｗ）／（Ｗ０）×１００  ・・・（１）
【００６４】
実施例１
生地（編地）を以下の方法により得た。まず表面（低密度面）を形成する糸として、ポリエチレンテレフタレート長繊維の半延伸糸を三菱重工製ピン仮撚機（ＬＳ−６）にて２ヒーターの条件で延伸同時仮撚加工を行って４５０ｄｔｅｘ、１４４フィラメント（ｆ）の仮撚加工糸を得た。更にこの仮撚加を２本引き揃えにして９００ｄｔｅｘとして編み立てに用いた。一方、肌側面（高密度）を形成する糸として、同じピン仮撚機を用いて１１０ｄｔｅｘ（Ｔ）、３６フィラメント（ｆ）の２ヒーター仮撚加工糸を用意した。次いで得られた表糸と裏糸を用い、表面（低密度面）としてシリンダー針の針床密度８ゲージ、肌側面（高密度面）としてダイヤル針の針床密度３２ゲージの口径３３インチ（２．５４ｃｍ）のクォーターゲージの両面編機を用いた。シリンダー側は更に１本毎に針抜きを行い、見掛け４ゲージとして、シリンダー針の針先フック部の厚みが０．８０ｍｍのベラ針を用い、ダイヤル針は針先フック部の厚みが０．３７ｍｍのベラ針を用いた。更に繋ぎ糸に８４ｄｔｅｘ３６フィラメント（ｆ）の２ヒーターピン仮撚糸を用いて、図３に示す組織図の構造でダンボールニットを編み立てた。得られたニット生機に、常法のリラックス、プレセット、分散染料による染色を行った後、親水加工、帯電防止加工を行って生地（編地）を得た。図１に生地（編地）の拡大写真を示す。
【００６５】
実施例２
生地として、実施例１で得られた生地（編地）と同じ生地を用い、生地の表裏を逆にした。なお実施例２は、上述した第２の実施形態に係る編地に相当する。
【００６６】
実施例３
生地として、実施例１で得られた生地（編地）と同じ生地を用いた。
【００６７】
実施例４
生地は、３２ゲージの両面編のシリンダー側の針を４本毎に１本のみ残して３本を針抜きすることで見掛けのクォーターゲージとし、シリンダー及びダイヤルの針は針先フック部の厚みが０．３７ｍｍのベラ針を用いて図４に示す組織図の構造で編み立てたこと以外は実施例１と同様にして、生地（編地）を得た。図２に生地（編地）の拡大写真を示す。
【００６８】
実施例５
生地として、実施例１と同じ生地（編地）を用いた。
【００６９】
比較例１
生地を以下の方法により得た。まず実施例１と同じ１１０ｄｔｅｘ、３６フィラメント（ｆ）の仮撚加工糸をシリンダー側とダイヤル側の両面を形成する糸として用いた。次いでシリンダー側、ダイヤル側共に２８ゲージ針床密度の両面編機を使用して、図５に示す組織図の構造でモックロディを編み立てた。得られたニット生機に、常法のリラックス、プレセット、分散染料による染色を行った後、親水加工、帯電防止加工を行って生地（編地）を得た。
【００７０】
比較例２
生地として、３３ｄｔｅｘ、２４フィラメント（ｆ）のポリエステルの生糸（なまいと）を用い、リップストップ織を行った。次いで得られた生機に対し、常法の精錬漂白、反応染料による染色を行った後、親水加工を行って生地を得た。
【００７１】
上記のようにして得られた第１の実施形態に係る実施例１、３〜５の編地、第２の実施形態に係る実施例２の編地、比較例１、２の編地をそれぞれ用いて各種評価を行った。これらの編地の物性や評価結果を表１に示す。
【００７２】
【表１】
0006860733.tif 000002
【図１】
0006860733.tif 000003
【図２】
0006860733.tif 000004
【図３】
0006860733.tif 000005
【図４】
0006860733.tif 000006
【図５】
0006860733.tif 000007